(57)【特許請求の範囲】
【請求項１】
Ｌ値が５０以下である着色ポリフェニレンサルファイド繊維であって、前記着色ポリフェニレンサルファイド繊維が、
分散染料ならびに、
安息香酸フェニル、安息香酸サリチレート、ベンジルベンゾエート、フェニルベンジルエーテルおよび下記一般式で表される化合物から選ばれた少なくとも一種の化合物と、乳化剤とからなるカバリング剤
を含有することを特徴とする着色ポリフェニレンサルファイド繊維。
【化１】
0004721532.tif 000009
（ここで、Ｒ２は、１個〜５個の炭素原子を有する脂肪族炭化水素基である）
【請求項２】
Ｌ値が５０以下である着色ポリフェニレンサルファイド繊維の製造方法であって、ポリフェニレンサルファイド繊維に対し、
分散染料ならびに、
安息香酸フェニル、安息香酸サリチレート、ベンジルベンゾエート、フェニルベンジルエーテルおよび下記一般式で表される化合物から選ばれた少なくとも一種の化合物と、乳化剤とからなるカバリング剤
を含有する処理液で染色することを特徴とする、着色ポリフェニレンサルファイド繊維の製造方法。
【化２】
0004721532.tif 000010
（ここで、Ｒ２は、１個〜５個の炭素原子を有する脂肪族炭化水素基である）
【発明の詳細な説明】
【０００１】
【発明の属する技術分野】
本発明は、濃色に染色されたポリフェニレンサルファイド（以下ＰＰＳと言う。）部材に関するものである。特に、靴下、肌着、衣服などをはじめとする衣料、もしくは布団、毛布、枕などの寝具などに用いられる意匠性に優れたＰＰＳ繊維に関するものである。
【０００２】
【従来の技術】
従来、保温性の必要な衣料、寝具として、ＰＰＳ繊維からなる繊維資材が用いられてきた。これらはＰＰＳ１００％の状態で用いられる場合や、また他の汎用素材である羊毛繊維、ポリアクリロニトリル繊維、木綿、ポリエチレンテレフタレート繊維、ポリプロピレン繊維、ナイロン繊維、ポリウレタン繊維などとの複合により用いられていた。また、かかるＰＰＳは、耐熱性、寸法安定性にも優れた樹脂であることから、家電製品で用いられる成型品（例えば電子レンジにおけるレンジ室内の保護フィルム、ドアノブおよびツマミ）などの分野においても広く展開が検討されている。しかしながらＰＰＳは、染着座席がないという分子構造上の理由により、カチオン染料および酸性染料のような染料では染色されないという欠点があった。さらにＰＰＳからなる繊維においては、染着座席がない上に、結晶化度が非常に高くなることから、濃色に染色することが非常に困難であり、靴下などの衣料として用いた際に目標とする色濃度が得られないなどの問題があった。このような問題点に対して、いくつかのＰＰＳ繊維を染色する方法が提案されている。例えば、特開平１−２７２８８３号公報により、ＰＰＳ繊維を分散染料と、キャリアの存在下で、そのガラス転移点温度以上の染色温度で染色する方法が開示されている。同公報に記載の発明では、メチルナフタレン系、オルソフェニルフェノール系、およびエステル系の化合物がキャリアとして使用されている。また、特開平４−２８９２７９号公報ではＰＰＳ繊維を昇温結晶化温度を超える温度、すなわち１６０℃以上の温度でサーモゾル染色することが紹介されている。同公報ではまた、このような染色を行うために、ＰＰＳ繊維を１，４−ジアミノアントラキノンおよび１−アミノアントラキノンのようなアントラキノン類が使用されることも開示している。
【０００３】
しかし、これら従来の技術におけるＰＰＳ繊維の染色方法として、特開平１−２７２８８３号公報では、メチルナフタレン系、オルソフェニルフェノール系、およびエステル系化合物などのキャリアを用いて染色することが記載されているが、これらキャリアは染色性が十分ではない上に、環境への負荷が大きく、かつ染色加工を行う作業者に対して有害であることが近年問題となってきている。また特開平４−２８９２７９号公報では、１６０℃以上の高温を必要とし、なおかつサーモゾル染色が必要となるため、生産性が悪く、通常の染色加工場で染色することが困難であり、なおかつ、羊毛やポリアクリロニトリル繊維などの汎用繊維と同時に染色した際に、上記の汎用繊維が高温、高圧であるため劣化するなどの問題があった。
【０００４】
【発明が解決しようとする課題】
本発明は、かかる従来技術の背景に鑑み、濃色に染色された着色ＰＰＳ部材を提供せんとするものである。
【０００５】
本発明によれば、キャリアを使用することなく染色することができる上に高温で染色する必要もなく、濃色染色することができるので、環境や人体への影響が少なく、効率的に、しかも、通常の染色条件で染色することができるというメリットがある。
【０００６】
【課題を解決するための手段】
本発明は、かかる課題を解決するために、次のような手段を採用する。すなわち、本発明の着色ＰＰＳ繊維は、Ｌ値が５０以下であることを特徴とする着色ポリフェニレンサルファイド繊維であって、
分散染料ならびに、
安息香酸フェニル、安息香酸サリチレート、ベンジルベンゾエート、フェニルベンジルエーテルおよび下記一般式で表される化合物から選ばれた少なくとも一種の化合物と、乳化剤とからなるカバリング剤
を含有することを特徴とする、着色ポリフェニレンサルファイド繊維である。
【０００７】
【化３】
0004721532.tif 000002
【０００８】
（ここで、Ｒ２は、１個〜５個の炭素原子を有する脂肪族炭化水素基である）
【０００９】
また、本発明に係る着色ポリフェニレンサルファイド繊維の製造方法は、Ｌ値が５０以下である着色ポリフェニレンサルファイド繊維の製造方法であって、ポリフェニレンサルファイド繊維に対し、
分散染料ならびに、
安息香酸フェニル、安息香酸サリチレート、ベンジルベンゾエート、フェニルベンジルエーテルおよび下記一般式で表される化合物から選ばれた少なくとも一種の化合物と、乳化剤とからなるカバリング剤
を含有する処理液で染色することを特徴とする、着色ポリフェニレンサルファイド繊維の製造方法である。
【００１０】
【化４】
0004721532.tif 000003
【００１１】
（ここで、Ｒ２は、１個〜５個の炭素原子を有する脂肪族炭化水素基である）
【００１４】
【発明の実施の形態】
以下本発明について詳細に説明する。
本発明に用いるＰＰＳとは、その構成単位の９０モル％以上が−（Ｃ6 Ｈ4 −Ｓ）−で構成されるフェニレンサルファイド構造単位を含有する重合体からなる高分子である。好ましくは、フェニレンサルファイド構造の内、９０モル％以上がパラ配向にて結合された重合体からなるものである。このＰＰＳは公知の方法にて製造することができる。
【００１５】
本発明のＰＰＳは、１０重量％未満であれば、他の樹脂が含有あるいは共重合されていても良く、このような樹脂には特に制限はないが、例えば、ポリエチレン樹脂、ポリプロピレン樹脂、ポリスチレン樹脂、ＡＢＳ樹脂、ポリアミド樹脂、ポリカーボネート樹脂、ポリエチレンテレフタレート樹脂、ポリブチレンテレフタレート樹脂、ポリアセタール樹脂、変性ポリフェニレンエーテル樹脂、ポリサルフォン樹脂、ポリエーテルイミド樹脂、ポリアリレート樹脂、液晶ポリマー、ポリエーテルサルフォン樹脂、ポリエーテルケトン樹脂、ポリイミド樹脂、四フッ化ポリエチレン樹脂、熱可塑性ポリウレタン樹脂、ポリアミドエラストマー、ポリエステルエラストマー、フッ素系樹脂などが挙げられ、本発明の効果を損なわない範囲において配合することができる。
【００１６】
本発明の濃色に染色されたＰＰＳ繊維は、Ｌ値が５０以下であることを特徴とするものである。
【００１７】
本発明で言うＬ値とは、物体色の濃さを示す明度の指標であって、本発明ではスガ試験機株式会社製ＳＭカラーコンピューター（型式：ＳＭ−４−２型）を用いて、ハンター方式により、Ｌ値を測定した。このＬ値は、低いほど濃色であることを意味するものである。Ｌ値が８０を越えると、染料の基材への浸透が十分でなく、衣料などとして用いた際に外観を損なうので好ましくない。
【００１８】
次に、本発明のＰＰＳ繊維を得る方法について一例を挙げて説明する。しかし、かかる説明により本発明が制限されるわけではない。
【００１９】
本発明の濃色に染色されたＰＰＳ繊維は、少なくとも安息香酸フェニル、安息香酸サリチレート、ベンジルベンゾエート、フェニルベンジルエーテルおよび下記一般式で表される特定の化合物から選択される少なくとも１種と、その乳化剤とからなるカバリング剤、ならびに分散染料を含有させることにより、容易に得ることができる。
【００２０】
すなわち、ＰＰＳ繊維に、染料と同時に下記するカバリング剤を少量含有する処理液により、低温領域において処理することにより、濃色に染色することができる上に、環境や人体に有害なキャリアを含まないＰＰＳ繊維を提供することができるものである。
【００２１】
前記のカバリング剤とは、安息香酸フェニル、安息香酸サリチレート、ベンジルベンゾエート、フェニルベンジルエーテルおよび下記一般式で表される化合物から選択される少なくとも１種と、乳化剤とからなるものを意味するものである。
【００２２】
【化５】
0004721532.tif 000004
【００２３】
（ここで、Ｒ２は、１個〜５個の炭素原子を有する脂肪族炭化水素基である）
【００２７】
なお、汎用性を高める観点、例えば、臭気および耐光性の低下が少ないという点から、ベンジルベンゾエートが好ましく使用される。
【００３１】
さらに好ましい化合物の例としては、下記一般式で表される化合物が好ましく使用される。
【００３２】
【化６】
0004721532.tif 000005
【００３３】
本発明においては、汎用性を高めるという観点から、上記化合物のうち、ベンジルベンゾエートが好ましく採用される。
【００３４】
本発明に用いられるカバリング剤は、上記から選ばれる少なくとも１種の化合物と乳化剤とからなる乳化物である。
【００３５】
具体的には、上記化合物の少なくとも１種と、界面活性剤のような乳化剤とを含有するものである。
【００３６】
本発明のかかるカバリング剤は、上記化合物を、カバリング剤の全重量に対して、好ましくは１０重量％〜４０重量％の割合で含むものである。
【００３７】
なお、上記したカバリング剤は、いずれも環境負荷が少なく、人体への影響も少ない化合物として知られており、これらのカバリング剤と染料とを併用して処理することにより、濃色に染色され、なお、かつ比較的低温での処理が可能であり、さらには環境や人体への影響の少ないＰＰＳ繊維を提供することができるものである。
【００３８】
これらカバリング剤を用いる際の手法については、特に限定されるものではないが、好ましくは下記のとおりである。
【００３９】
すなわち、処理液に含まれる上記カバリング剤は、ＰＰＳ基材含量１００ｇに対し、好ましくは１重量部〜２０重量部、より好ましくは２重量部〜１０重量部の割合で含有させる。カバリング剤の含有量が１重量部未満であると、より低い浴温度で処理することが困難になる恐れがある。他方、カバリング剤の含有量が２０重量部を上回ると、その処理液を用いて得られるＰＰＳ繊維に、特にそれ以上の優位な差を得ることがなく、むしろ生産性（経済性）に劣る恐れがでてくるものである。
【００４０】
かかるカバリング剤を含む処理液は、ＰＰＳ基材と、好ましくは１００〜１３０℃という、より低い処理温度で処理することができる。かかる処理温度が１００℃未満では、ＰＰＳ基材に染料を十分含有させることができず、濃色に染色されたＰＰＳ繊維を提供することができない恐れがある。
【００４１】
本発明においては、上記したカバリング剤を含有する処理液に、分散染料を同時に含有させることで、ＰＰＳ基材を染色することが可能となる。
【００４２】
かかる分散染料としては、通常、ポリエステル繊維の染色に用いられる分散染料を使用することができる。このような分散染料の例としては、ダイアニックスイエローＳＥ−Ｇ（ダイスター社製）、ダイアニックスイエローＡＭ−４２（ダイスター社製）、ダイアニックスイエローブラウンＳＥ−Ｒ（ダイスター社製）、ダイアニックスレッドＳＥ−ＣＢ（ダイスター社製）、ダイアニックスレッドＳ−２Ｂ（ダイスター社製）、ダイアニックスルビンＳＥ−Ｂ（ダイスター社製）、ダイアニックスブルーＳ−ＢＧ（ダイスター社製）、ダイアニックスネイビーＳＥ−ＲＮ３００％（ダイスター社製）、ダイアニックスブラックＳＥ−ＲＮ３００％（ダイスター社製）、ダイアニックスイエローＡＣ−Ｅ（ダイスター社製）、ダイアニックスレッドＡＣ−Ｅ０１（ダイスター社製）、ダイアニックスブルーＡＣ−Ｅ（ダイスター社製）、ダイアニックスブルーＥ−Ｒ１５０％（ダイスター社製）、スミカロンブルーＥ−ＦＢＬ（住友化学株式会社製）、スミカロンネイビーブルーＳ−２ＧＬ（住友化学株式会社製）、およびスミカロンブルーＳ−ＢＧ（住友化学株式会社製）を好ましく使用することができるが、これらに限定されない。
【００４３】
かかる分散染料は、基材中のＰＰＳ含量１００ｇに対し、好ましくは０．００１重量部〜４０重量部、より好ましくは０．０１重量部〜２０重量部の割合で、処理液に含有させることができる。分散染料の含有量が０．００１重量部を下回ると色ムラ等を生じ、ＰＰＳ基材を充分に染色することができない恐れがある。他方、分散染料の含有量が４０重量部を上回ると、その処理液を用いて得られるＰＰＳ繊維の染着濃度に、特にそれ以上の優位な差を得ることがなく、むしろ経済性に劣る恐れがある。
【００４４】
なお、前記方法においては、処理液中に分散剤を含有せしめることが極めて好適に採用される。かかる分散剤との併用により、処理液中（溶液中）の染料や、カバリング剤の分散性が向上し、ＰＰＳ基材中に極めて均一に染料を含有させることができ、ＰＰＳ繊維の染着濃度は飛躍的に向上する。
【００４５】
このような分散剤の例としては、ポリオキシアルキレン・スチレンオキサイド付加物の硫酸化物、スチレン化フェノール・エチレンオキサイド付加物の脂肪酸エステル、およびポリオキシエチレンアルキルアリルエーテルの脂肪酸エステルが好ましく使用される。かかる分散剤としては、上記染料やカバリング剤の水に対する分散性を向上させるものであれば、特に上記に限定されることなく使用することができる。
【００４６】
かかる分散剤は、基材中のＰＰＳ含量１００ｇに対し、好ましくは０．１重量部〜２重量部、より好ましくは０．２重量部〜１重量部の割合で処理液に含有させることができる。分散剤の含有量が０．１重量部を下回ると、処理液中に染料やカバリング剤を完全に分散させることが困難になる恐れがある。他方、分散剤の含有量が２重量部を超えても、その処理液を用いて得られるＰＰＳ繊維に特に優位な差を得ることがなく、むしろ生産性に劣る恐れがある。
【００４７】
本発明では、上記カバリング剤、染料、さらには分散剤を含有する処理液に、ＰＰＳ基材が接触させられる。処理液との接触には、浸漬、スプレー、および塗布などの任意の手段が使用される。本発明においては、作業性に優れる点から浸漬により接触させることが好ましい。
【００４８】
具体的には、例えば、高圧高温容器（例えば、高圧染色機）を用いて、上記ＰＰＳ基材を、好ましくは４倍〜４００倍、より好ましくは８倍〜４０倍の浴比で、かかる処理液からなる１００〜１３０℃の処理浴に浸漬する。
【００４９】
かかる高圧染色機を用いる場合は、処理温度が１３０℃を越えると、圧力が容器の限界を超えるため、処理できない可能性があるなどの問題や、羊毛やポリアクリロニトリル繊維などの汎用繊維と同時に染色した際に、上記の汎用繊維が高温、高圧により劣化してしまうため好ましくない。本発明は、かかる低温の処理条件においても、その処理時間は、好ましくは１５分〜１２０分で十分である。
【００５０】
ＰＰＳ基材は、上記のような条件で処理液に接触されられた後、処理浴から取り出され、水洗等の通常の洗浄処理が施される。
【００５１】
また、本発明は濃色に染色されたＰＰＳ繊維を提供するものであるが、これらＰＰＳ繊維やＰＰＳ基材に紫外線吸収剤を少量含有させることにより、大幅に耐光堅牢度を向上させることも可能である。これにより、濃色に染色され、なおかつ屋外の使用においても日光による変色が少ないＰＰＳ繊維を得ることができる。
【００５２】
好ましい紫外線吸収剤としては、例えば以下の一般式（ＩＩＩ）で表される化合物、および以下の一般式（ＩＶ）で表される化合物からなる群より選択される少なくとも１種の化合物である。
【００５３】
【化７】
0004721532.tif 000006
【００５４】
ここで、Ｒ1は水素原子または水酸基であり、Ｒ2は水酸基、あるいは１個〜１２個の炭素原子を有する直鎖状のまたは分岐鎖状のアルキルオキシ基であり、Ｒ3は水素原子または−ＳＯ3Ｈであり、Ｒ4は水素原子または−ＯＣＨ3であり、そしてＲ5は水素原子または水酸基である。
【００５５】
【化８】
0004721532.tif 000007
【００５６】
ここで、Ｒ6は水素原子であるかあるいは１個〜５個の炭素原子を有する直鎖状のまたは分岐鎖状のアルキル基であり、Ｒ7は１個〜５個の炭素原子を有する直鎖状のまたは分岐鎖状のアルキルであり、そしてＲ8は水素原子または塩素原子である。
【００５７】
上記した紫外線吸収剤のうち、一般式（ＩＩＩ）で表される化合物の例としては、２，４−ヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２'−ジヒドロキシ−４−メトキシベンゾフェノン、２，２'−ジヒドロキシ−４，４'−ジメトキシベンゾフェノン、および２−ヒドロキシ−４−メトキシ−５−スルホベンゾフェノンが挙げられる。
好ましい紫外線吸収剤のうち、一般式（ＩＶ）で表される化合物の例としては、２−（２'−ヒドロキシ−５'−ｔｅｒｔ−メチルフェニル）ベンゾトリアゾール、２−（２'−ヒドロキシ−５'−ｔｅｒｔ−ブチルフェニル）ベンゾトリアゾール、２−（２'−ヒドロキシ−３'−ｔｅｒｔ−ブチル−５'−メチルフェニル）−５−クロロベンゾトリアゾール、２−（２'−ヒドロキシ−３'，５'−ジ−ｔｅｒｔ−ブチルフェニル）−５−クロロベンゾトリアゾール、および２−（２'−ヒドロキシ−３'，５'−ｔｅｒｔ−アミルフェニル）ベンゾトリアゾールが好ましく使用される。
【００５８】
本発明においては、上記一般式（ＩＩＩ）および（ＩＶ）で表される化合物でなる紫外線吸収剤を単独または組み合わせて使用してもよい。本発明においては、ＰＰＳ基材に対し、より優れた耐光性を提供し得る点から、上記紫外線吸収剤として、２−（２'−ヒドロキシ−３'−ｔｅｒｔ−ブチル−５'−メチルフェニル）−５−クロロベンゾトリアゾールを用いることがより好ましく使用される。
【００５９】
なお、カバリング剤を用いて染色するにあたり、染色する際のＰＰＳ基材の形態は、特に限定されるものではなく、ＰＰＳの樹脂板状のものや、フイルム、さらにはポリフェニレンサルファイドの繊維１００％からなる紡績糸や、ＰＰＳ繊維とその他の汎用繊維とを混紡した紡績糸の状態で染色することも可能であるし、また、平織りなどの織物の状態で、染色せしめることも可能である。さらには、ＰＰＳのステープルやフィラメント単独の状態で染色し、その後ＰＰＳ１００％からなる紡績糸もしくはフィラメントや、その他の汎用繊維との混紡糸、混繊糸に仕立てて使用することも可能である。該汎用繊維としては例えば、羊毛繊維、木綿、ポリエチレンテレフタレート繊維、ポリアクリロニトリル繊維、ポリウレタン繊維、塩ビ繊維、ポリプロピレン繊維、ナイロン繊維などが挙げられる。
【００６０】
また、ＰＰＳ樹脂に、繊維などの充填剤を充填させた基材を染色せしめることも可能である。該充填材としては例えば、ガラス繊維、ガラスミルドファイバー、炭素繊維、チタン酸カルシウムウイスカー、酸化亜鉛ウィスカー、アラミド繊維、アルミナ繊維、炭化珪素繊維、セラミック繊維、アスベスト繊維、金属繊維などの繊維状充填材、ワラステナイト、ゼオライト、セリサイト、カオリン、マイカ、クレー、ベントナイト、アスベスト、タルク、などの珪酸塩、アルミナ、酸化珪素、酸化マグネシウム、酸化ジルコニウム、酸化チタン、酸化鉄などの金属化合物、炭酸カルシウム、硫酸バリウムなどの硫酸塩、水酸化マグネシウム、水酸化カルシウム、水酸化アルミニウム、などの水酸化物、ガラスビーズ、ガラスフレーク、セラミックビーズ、窒化ホウ酸、炭化珪素、カーボンブラック、金属粉末、およびシリカなどの非繊維状充填材などが挙げられる。
【００６１】
以上説明した、ＰＰＳ繊維は、如何なる形状、構造でもよく、例えばＰＰＳからなる成型物を家電製品の部材などとして用いることも可能であるし、ＰＰＳからなる繊維を紡績糸とした後に、織物、編物などとして布帛化し、靴下や肌着として用いることもできる。また、フィラメントの状態で織物、編物などとし、同様に靴下や肌着として用いることも可能である。また、不織布や編み物の状態で毛布などとして用いることも可能である。
【００６２】
【実施例】
以下、実施例により本発明を具体的に説明するが、本発明はそれら実施例に限定されるものではない。
【００６３】
実施例のＬ値の測定方法は下記のとおりである。
（Ｌ値）
スガ試験機株式会社製ＳＭカラーコンピューター（型式：ＳＭ−４−２型）を用い、ハンター方式によりＬ値を測定した。
【００６４】
実施例１
繊度２．０ｄ、カット長５１ｍｍ、捲縮数１４個／inchのＰＰＳ短繊維（東レ株式会社製"トルコン"）を用い、単糸番手２０ｓ、合糸本数２本の紡績糸を得た。
この紡績糸を平織りして、ＰＰＳ紡績糸平織物を得た。
他方、この織物の重量を基準として、分散染料である（ダイアニックスレッドＡＣ−Ｅ（ダイスター社製））３．３重量部、カバリング剤であるベンジルベンゾエート乳化物４重量部、分散剤である（サンソルトＲＭ３４０（日華化学株式会社製：ポリオキシアルキレン・スチレンオキサイド付加物の脂肪酸エステル））１重量部、および水２０００重量部を混合して処理液を調整した。
この処理液からなる浴に、上記ＰＰＳ紡績糸平織物を、それぞれ１２０℃の温度で４５分間浸積し、その後水洗いして風乾させることにより、着色ＰＰＳ紡績糸平織物を得た。
【００６５】
実施例２
分散染料としてダイアニックスレッドＡＣ−Ｅ（ダイスター社製）の代わりに、ダイアニックスブルーＡＣ−Ｅ（ダイスター社製）１．５重量部を用いたこと以外は、実施例１と同様にして、着色ＰＰＳ紡績糸平織物を得た。
【００６６】
実施例３
分散染料としてダイアニックスレッドＡＣ−Ｅ（ダイスター社製）の代わりに、ダイアニックスイエローＡＣ−Ｅ（ダイスター社製）２．１重量部を用いたこと以外は、実施例１と同様にして、着色ＰＰＳ紡績糸平織物を得た。
【００６７】
比較例１
繊度２．０ｄ、カット長５１ｍｍ、捲縮数１４個／inchのＰＰＳ短繊維（東レ株式会社製"トルコン"）を用い、単糸番手２０ｓ、合糸本数２本の紡績糸を得た。
この紡績糸を用いて平織りして、ＰＰＳ紡績糸平織物を得た。
他方、この織物の重量を基準として、分散染料（ダイアニックスレッドＡＣ−Ｅ（ダイスター社製））３．３重量部、分散剤（サンソルトＲＭ３４０(日華化学(株)製：ポリオキシアルキレン・スチレンオキサイド付加物の硫酸化物およびスチレン化フェノールエチレンオキサイド付加物の脂肪酸エステル)１重量部および水２０００重量部を混合して処理液を調製した。
この処理液からなる浴に、上記ＰＰＳ紡績糸平織物を、それぞれ１２０℃の温度で４５分間浸漬し、その後水洗して風乾させることにより、処理ＰＰＳ紡績糸平織物を得た。
【００６８】
比較例２
分散染料としてダイアニックスレッドＡＣ−Ｅ（ダイスター社製）の代わりに、ダイアニックスブルーＡＣ−Ｅ（ダイスター社製）１．５重量部を用いたこと以外は、比較例１と同様にして、処理ＰＰＳ紡績糸平織物を得た。
【００６９】
比較例３
分散染料としてダイアニックスレッドＡＣ−Ｅ（ダイスター社製）の代わりに、ダイアニックスイエローＡＣ−Ｅ（ダイスター社製）２．１重量部を用いたこと以外は、比較例１と同様にして、処理ＰＰＳ紡績糸平織物を得た。
以上６種類の織物のＬ値を測定して、表１に示した。
【００７０】
【表１】
0004721532.tif 000008
【００７１】
表１からわかるように、実施例１〜３のものは、Ｌ値は低く、濃色に染色されていたが、比較例のものは、Ｌ値が高く、染料の浸透が十分でないことがわかる。
【００７２】
【発明の効果】
本発明によれば、高温染色しなくても、濃色に染色されたＰＰＳ繊維を得ることができ、かつ、繊維中にキャリアを含まないため、環境や人体への影響が少ない着色ＰＰＳ繊維を提供することができる。